ДИСПЕРСИЯ ОКСИДА ЦИРКОНИЯ И СПОСОБ ЕЕ ПОЛУЧЕНИЯ

1. Способ получения водной дисперсии оксида циркония, в котором осуществляют взаимодействие соли циркония со щелочью в воде с получением суспензии частиц оксида циркония; фильтруют, промывают и репульпируют суспензию; добавляют органическую кислоту к полученной суспензии в количестве одна мольная часть или больше на мольную часть циркония в суспензии; выполняют гидротермическую отработку полученной смеси при температуре 170°С или выше; и промывают полученную водную дисперсию частиц оксида циркония.
2. Способ получения водной дисперсии оксида циркония, в котором осуществляют взаимодействие соли циркония и соли, по меньшей мере, одного стабилизирующего элемента, выбранного из алюминия, магния, титана и редкоземельных элементов, со щелочью в воде с получением суспензии, содержащей частицы совместного осадка оксида циркония и, по меньшей мере, одного стабилизирующего элемента; фильтруют, промывают и репульпируют суспензию; добавляют органическую кислоту к полученной суспензии в количестве одна мольная часть или больше на мольную часть суммарного количества циркония и, по меньшей мере, одного стабилизирующего элемента в суспензии; выполняют гидротермическую отработку полученной смеси при температуре 170°С или выше; и промывают полученную водную дисперсию частиц твердого раствора оксида циркония, содержащего, по меньшей мере, один стабилизирующий элемент.
3. Способ получения водной дисперсии оксида циркония по п.1 или 2, в котором водную дисперсию оксида циркония, полученную путем гидротермической обработки, промывают, используя ультрафильтр.
4. Способ получения водной дисперсии оксида циркония по п.1 или 2, в котором водный раствор соли циркония, или соли циркония и соли, по меньшей мере, одного стабилизирующего элемента, выбранного из алюминия, магния, титана и редкоземельных элементов, и водный раствор щелочи добавляют одновременно к загруженной воде, которая была предварительно помещена в реактор осаждения, так что соль циркония, или соль циркония и соль, по меньшей мере, одного стабилизирующего элемента реагируют со щелочью в воде.
5. Способ получения водной дисперсии оксида циркония по п.1 или 2, где полученную водную дисперсию оксида циркония дополнительно подвергают диспергирующей обработке.
6. Способ получения водной дисперсии оксида циркония по п.3, где полученную водную дисперсию оксида циркония дополнительно подвергают диспергирующей обработке.
7. Способ получения водной дисперсии оксида циркония по п.4, где полученную водную дисперсию оксида циркония дополнительно подвергают диспергирующей обработке.
8. Способ получения водной дисперсии оксида циркония по п.5, где диспергирующую обработку выполняют посредством диспергирующей обработки в мокрой среде.
9. Способ получения водной дисперсии оксида циркония по п.6 или 7, где диспергирующую обработку выполняют посредством диспергирующей обработки в мокрой среде.
10. Способ получения водной дисперсии оксида циркония, дисперсионная среда которой является органическим растворителем, где в данном способе заменяют дисперсионную среду водной дисперсии оксида циркония, полученной с помощью способа по любому из пп.1-9, на органический растворитель.
11. Водная дисперсия оксида циркония, получаемая с помощью способа по любому из пп.1-9.
12. Дисперсия оксида циркония, получаемая с помощью способа по п.10.